(57)【要約】【課題】軽量で、加工性の高い放射線遮蔽剤を提供すること。【解決手段】本発明に係る放射線遮蔽剤は、ＳｉＯ２と、Ａｌ、Ｆｅ及びＭｇからなる群から選択される１以上の元素と、を含む繊維からなる。Ａｌ、Ｆｅ及びＭｇの含有量の和としては、放射線遮蔽剤に含まれる全金属元素に対し、５０質量％以上であることが好ましい。また、放射線遮蔽剤に含まれる全金属元素の含有量は、放射線遮蔽剤の総量に対し、１０質量％以上４５質量％以下であることが好ましい。さらに、放射線遮蔽剤に含まれるＳｉＯ２の含有量は、放射線遮蔽剤の総量に対し、３０質量％以上７０質量％以下であることが好ましい。【選択図】図１
2018066584.tif 000002
【特許請求の範囲】
【請求項１】
ＳｉＯ２と、
Ａｌ、Ｆｅ及びＭｇからなる群から選択される１以上の元素と、
を含む繊維からなる放射線遮蔽剤。
【請求項２】
前記放射線遮蔽剤に含まれるＡｌ、Ｆｅ及びＭｇの含有量の和は、前記放射線遮蔽剤に含まれる全金属元素に対し、５０質量％以上である
請求項１に記載の放射線遮蔽剤。
【請求項３】
前記放射線遮蔽剤に含まれる全金属元素の含有量は、前記放射線遮蔽剤の総量に対し、１０質量％以上４５質量％以下である
請求項１又は２に記載の放射線遮蔽剤。
【請求項４】
前記放射線遮蔽剤に含まれるＳｉＯ２の含有量は、前記放射線遮蔽剤の総量に対し、３０質量％以上７０質量％以下である
請求項１乃至３に記載の放射線遮蔽剤。
【請求項５】
前記放射線遮蔽剤に含まれるＡｌ、Ｆｅ及びＭｇからなる群から選択される１以上の元素の少なくとも一部が酸化物として存在する
請求項１乃至４に記載の放射線遮蔽剤。
【請求項６】
放射線遮蔽部材であって、
請求項１乃５に記載の放射線遮蔽剤を、前記放射線遮蔽部材の質量に対し、３質量％以上含む
放射線遮蔽部材。
【請求項７】
請求項６に記載の放射線遮蔽部材を用いて、放射線を遮蔽する
放射線遮蔽方法。
【発明の詳細な説明】
【技術分野】
【０００１】
本発明は、放射線遮蔽剤及びそれを用いた放射線遮蔽方法に関する。
【背景技術】
【０００２】
従来より、医療分野、原子力分野、宇宙空間等で使用される設備機器、衣服、構造物、移動体等に、放射線被ばくを抑制するための放射線遮蔽剤が用いられることがある。また、医療現場では、Ｘ線撮影等に従事する医師等の放射線被ばくを抑制するために、放射線遮蔽剤を用いたエプロンやスカート等の防護衣が使用されている。
【０００３】
放射線遮蔽剤としては、一般的に、鉛や鉄等の金属からなる部材が用いられることが多い。例えば、特許文献１には、鉛の薄板を用いた防護衣が開示されている。
【先行技術文献】
【特許文献】
【０００４】
【特許文献１】特表２００６−５２６４３４号公報
【発明の概要】
【発明が解決しようとする課題】
【０００５】
しかしながら、金属からなる防護衣は、重いため、使用者の動きを妨げるという問題がある。さらに、折り曲げ性や加工性が十分ではないため、立体物や人に適用する場合には隙間を生じやすい。そのため、放射線被ばく抑制の目的に照らしても十分とはいえなかった。
【０００６】
本発明は、軽量で、折り曲げ性や加工性の高い放射線遮蔽剤を提供することを目的とする。
【課題を解決するための手段】
【０００７】
本発明者らは、上述した目的を達成するために鋭意検討を重ねた。その結果、ＳｉＯ２と、Ａｌ、Ｆｅ及びＭｇからなる群から選択される１以上の元素と、を含む繊維が、軽量で、且つ高い放射線遮蔽能を有することを見出し、本発明を完成するに至った。より具体的に、本発明は以下のものを提供する。
【０００８】
（１）本発明の第１の発明は、ＳｉＯ２と、Ａｌ、Ｆｅ及びＭｇからなる群から選択される１以上の元素と、を含む繊維からなる放射線遮蔽剤である。
【０００９】
（２）本発明の第２の発明は、第１の発明において、前記放射線遮蔽剤に含まれるＡｌ、Ｆｅ及びＭｇの含有量の和は、前記放射線遮蔽剤に含まれる全金属元素に対し、５０質量％以上である放射線遮蔽剤である。
【００１０】
（３）本発明の第３の発明は、第１又は第２の発明において、前記放射線遮蔽剤に含まれる全金属元素の含有量は、前記放射線遮蔽剤の総量に対し、１０質量％以上４５質量％以下である放射線遮蔽剤である。
【００１１】
（４）本発明の第４の発明は、第１乃至第３の発明において、前記放射線遮蔽剤に含まれるＳｉＯ２の含有量は、前記放射線遮蔽剤の総量に対し、３０質量％以上７０質量％以下である放射線遮蔽剤である。
【００１２】
（５）本発明の第５の発明は、第１乃至第４の発明において、前記放射線遮蔽剤に含まれるＡｌ、Ｆｅ及びＭｇからなる群から選択される１以上の元素の少なくとも一部が酸化物として存在する放射線遮蔽剤である。
【００１３】
（６）本発明の第６の発明は、放射線遮蔽部材であって、請求項１乃至５に記載の放射線遮蔽剤を、前記放射線遮蔽部材の質量に対し、３質量％以上含む放射線遮蔽部材である。
【００１４】
（７）本発明の第７の発明は、第６の発明に係る放射線遮蔽部材を用いて、放射線を遮蔽する放射線遮蔽方法である。
【発明の効果】
【００１５】
本発明によれば、軽量で、折り曲げ性や加工性の高い放射線遮蔽剤を提供することができる。
【図面の簡単な説明】
【００１６】
【図１】実施例において得られた放射線遮蔽剤の放射線遮蔽率と放射線遮蔽剤の厚さとの関係を示すプロットである。
【発明を実施するための形態】
【００１７】
以下、本発明の具体的な実施形態（以下、「本実施の形態」という。）について説明するが、本発明は以下の実施形態に何ら限定されるものではなく、本発明の要旨を変更しない範囲において、適宜変更を加えて実施することができる。
【００１８】
≪１．放射線遮蔽剤≫
本実施の形態に係る放射線遮蔽剤は、ＳｉＯ２と、Ａｌ、Ｆｅ及びＭｇからなる群から選択される１以上の元素と、を含む繊維からなる。放射線遮蔽剤が、繊維であることにより、軽量性、折り曲げ性及び加工性を高め、しかも意外なことにＡｌ、Ｆｅ又はＭｇといった金属元素が繊維中でも放射線遮蔽能を呈することが分かった。しかも、当該繊維がＳｉＯ２を含むことにより、軽量でありながらも、折り曲げ製等の機械的強度を高めることができる。
【００１９】
ここで、「放射線遮蔽剤」とは、アルファ線、ベータ線、ガンマ線、Ｘ線及び中性子線の少なくともいずれか一つを減衰させる機能を有する材料をいう。本実施の形態に係る放射線遮蔽材は、例えば、ガンマ線及び中性子線の遮蔽能に特に優れる。
【００２０】
一実施形態において、Ａｌ、Ｆｅ及びＭｇの含有量の和は、例えば、放射線遮蔽剤に含まれる全金属元素の総量に対し、５０質量％以上であることが好ましく、５５質量％以上であることがより好ましく、６０質量％以上であることがさらに好ましい。Ａｌ、Ｆｅ及びＭｇの含有量の和が、所要量以上であることにより、放射線遮蔽剤の放射線遮蔽能をより高めることができる。ただし、要求される放射線遮蔽能力次第で、Ａｌ、Ｆｅ及びＭｇの含有量の和は、全金属元素の総量に対し、５０質量％未満であってもよい。なお、「金属元素」とは、周期表において第１族〜第１２族に属する元素をいう。ここで、放射線遮蔽剤（繊維）や原料中に含まれる元素の量は、測定対象を室温下で、日本電子製走査型電子顕微鏡ＪＳＭ−５６００）を用いて、エネルギー分散型Ｘ線マイクロアナライザーで測定した元素の量をいうものとする。
【００２１】
一実施形態において、全金属元素の含有量は、例えば、放射線遮蔽剤の総量に対し、１０質量％以上であることが好ましく、１２％質量以上であることがより好ましく、１５質量％以上であることがさらに好ましく、１７％質量以上であることが特に好ましい。全金属元素の含有量が、所要量以上であることにより、繊維の強度を高めることができる。ただし、全金属元素の含有量は、放射線遮蔽剤の総量に対し、１０質量％未満であってもよい。一方で、放射線遮蔽剤に含まれる全金属元素の含有量の上限値としては、例えば、４５質量％以下であることが好ましく、４２質量％以下であることがより好ましく、４０質量％以下であることがさらに好ましく、３８質量％以下であることが特に好ましい。全金属元素の含有量が、所要量以下であることにより、放射線遮蔽剤をより軽量化することができる。また、放射線遮蔽剤の加工性を高めることもできる。ただし、全金属元素の含有量は、放射線遮蔽剤の総量に対し、４５質量％超であってもよい。
【００２２】
一実施形態において、ＳｉＯ２の含有量は、例えば、放射線遮蔽剤の総量に対し、３０質量％以上であることが好ましく、３５質量％以上であることがより好ましく、４０質量％以上であることがさらに好ましい。ＳｉＯ２の含有量が、３０質量％以上であることにより、繊維の軽量性及び柔軟性を高めることができる。ただし、ＳｉＯ２の含有量は、放射線遮蔽剤の総量に対し、３０質量％未満であってもよい。一方で、放射線遮蔽剤に含まれるＳｉＯ２の含有量の上限値としては、例えば、７０質量％以下であることが好ましく、６５質量％以下であることがより好ましく、６０質量％以下であることがさらに好ましい。ただし、ＳｉＯ２の含有量は、放射線遮蔽剤の総量に対し、７０質量％超であってもよい。
【００２３】
一実施形態において、Ａｌ、Ｆｅ又はＭｇの少なくとも一部は、酸化物として存在することが好ましい。機械的又は熱的な強度を高めることができる。また、酸化物は、一般的には、原料として鉱物を用いること、又は金属や金属塩を酸化することにより、容易に得ることができるという利点を有する。ただし、Ａｌ、Ｆｅ又はＭｇは、酸化物以外の状態、例えば、金属状態、合金状態、窒化物、炭化物、各種の金属塩で存在してもよい。
【００２４】
一実施形態において、Ａｌ、Ｆｅ又はＭｇが酸化物として存在する場合、それらの金属は各々酸化物を構成していてもよい。また、それらの酸化物や、ＳｉＯ２は、相互に複合酸化物を構成していてもよい。繊維全体として、化学組成が必ずしも均一である必要はなく、例えば、結晶中の一定の領域毎に異なる化学組成を有するものを用いることができる。
【００２５】
一実施形態において、繊維は、不純物として他の元素を含有することができる。不純物としては、特に限定されない。不純物として含有し得る金属元素としては、特に限定されず、例えば、Ｌｉ、Ｎａ、Ｋ、Ｓｃ、Ｔｉ、Ｍｎ、Ｃｏ、Ｎｉ、Ｚｎ等を含むことができる。また、不純物として含有し得る金属元素以外の元素としては、特に限定されず、例えば、Ｂ、Ｃ、Ｎ、Ｆ、Ｐ、Ｓ、Ｃｌ等を含むことができる。
【００２６】
一実施形態において、Ｓｉ、Ａｌ、Ｆｅ、Ｍｇ及びＯ以外の不純物元素の総量が、例えば、放射線遮蔽剤の総量に対し、２０質量％以下であることが好ましく、１５質量％以下であることがより好ましく、１０質量％以下であることがさらに好ましい。不純物の量が、２０質量％であることにより、放射性遮蔽剤の高い放射線遮蔽能と軽量性を確保することができる。
【００２７】
一実施形態において、繊維径（繊維の直径）は、例えば、２μｍ以上であることが好ましく、５μｍ以上であることがより好ましく、１０μｍ以上であることがさらに好ましい。繊維径が５μｍ以上であることにより、繊維の強度を高めることができる。一方で、繊維径の上限値としては、例えば、１２０μｍ以下であることが好ましく、１００μｍ以下であることがより好ましく、８０μｍ以下であることがさらに好ましい。繊維径が１２０μｍ以下であることにより、繊維の柔軟性を高めることができる。
【００２８】
一実施形態において、繊維の密度は、例えば、１．５ｇ／ｍ２以上であることが好ましく、１．７ｇ／ｍ２以上であることがより好ましく、２．０ｇ／ｍ２以上であることがさらに好ましい。繊維の密度が１．５ｇ／ｍ２以上であることにより、軽すぎず、材料としての取扱いが容易となる。繊維の密度の上限値としては、例えば、５ｇ／ｍ２以下であることが好ましく、４ｇ／ｍ２以下であることがより好ましく、３．５ｇ／ｍ２以下であることがさらに好ましい。繊維の密度が５ｇ／ｍ２以下であることにより、軽量性を確保することができる。なお、鉛繊維の密度は、１０ｇ／ｍ２程度であり、鉄繊維の密度は、７．８ｇ／ｍ２程度である。
【００２９】
一実施形態において、得られた繊維は、例えば、所定の量を束ねて、織物や生地にすることができる。また、それらの織物を重ねるか、又はウール状の繊維を圧着する等により、板状体、積層体、構造体を形成することができる。さらに、繊維を生コンクリート等の流動体に混合することもできる。
【００３０】
一実施形態において、放射線遮蔽剤が含まれる部材（放射線遮蔽部材）としては、シートベルト、自動車・船舶・機体の補強、断熱材、吸音材、ガラスケット、コンベアーベルト、フレキシブルコンテナ、各種電子材料、エアークリーナー、各種フィルター、ホース、衣料、インテリア、防災用品、各種シート、繊維強化コンクリート、内外装材、屋根材、パネル等が挙げられる。
【００３１】
一実施形態において、放射線遮蔽部材中の上述の放射線遮蔽剤の含有量は、例えば、放射線遮蔽部材の質量に対し、３質量％以上、４質量％以上、５質量％以上、６質量％以上、７質量％以上、８質量％以上、９質量％以上、１０質量％以上であることが好ましく、１２質量％以上、１５質量％以上、２０質量％以上、２５質量％以上、３０質量％以上であることがより好ましく、３５質量％以上、４０質量％以上、４５質量％以上、５０質量％以上、５５質量％以上、６０質量％以上であることがさらに好ましく、６５質量％以上、７０質量％以上、７５質量％以上、８０質量％以上、８５質量％以上であることが特に好ましい。所要量以上であることにより、放射線遮蔽部材全体としての体積当たりの重量を減らし、結果として軽量化を図ることができる。したがって、部材中の本放射線遮蔽剤の割合は、例えば、９０質量％以上、９５質量％以上、９８質量％以上、９９質量％以上のように高い割合の含有量であっても、軽量性を確保することができる。残部の構成としては、部材の用途により適宜選択することができる。残部としては、例えば、各種の部品、コンクリート等が挙げられる。
【００３２】
一実施形態において、放射線遮蔽部材は、上述した繊維の他に、他の成分を含んでもよく、含まなくてもよい。
【００３３】
≪２．放射線遮蔽剤の製造方法≫
本実施の形態に係る放射線遮蔽剤の製造方法としては、少なくとも、Ｓｉと、Ａｌ、Ｆｅ及びＭｇからなる群から選択される１以上の元素とを含む原料を酸化して繊維状にするか、少なくとも、Ｓｉと、Ａｌ、Ｆｅ及びＭｇからなる群から選択される１以上の元素と、Ｏとを含む原料を繊維状にすることができる方法であれば特に限定されない。
【００３４】
一実施形態において、ＳｉＯ２と、Ｆｅ及びＭｇからなる群から選択される１以上の元素を含む原料を、大気下、加熱炉において、ＳｉＯ２及びＡｌ、Ｆｅ及びＭｇの金属源の融点以上で加熱する。加熱温度としては、例えば、１２００℃以上であってよい。加熱後、所定時間が経過し、溶融した原料をフィルター等に通し、引っ張ることで繊維を得ることができる。
【００３５】
一実施形態において、原料としては、得られる繊維の化学組成と同様の化学組成を有するものを適宜選択することができる。また、原料としては、鉱物を用いることもできる。鉱物を用いる場合、目的とする繊維の化学組成に足りない成分（金属等）を鉱物以外の原料を添加して補うことや、複数の鉱物を組み合わせることにより、溶融原料の化学組成を適宜調整することもできる。
【００３６】
一実施形態において、鉱物としては、例えば、火成岩、堆積岩、変成岩を用いることができる。火成岩は、ＳｉＯ２と、Ａｌ、Ｆｅ又はＭｇのいずれかを含んでいるため、繊維の原料として、そのまま用いることができる。また、火成岩は、採掘量が多いため、経済的な観点からも利点を有する。火成岩としては、例えば、かんらん岩、斑れい岩、閃緑岩、花こう閃緑岩、花こう岩、キンバリー岩、玄武岩、安山岩、デーサイト、流紋岩を用いることができる。この中でも、繊維化容易性の観点で玄武岩を用いることがより好ましい。
【００３７】
玄武岩の主な構成鉱物としては、例えば、斜長石（Ｎａ（ＡｌＳｉ３Ｏ８）−Ｃａ（Ａｌ２ＳｉＯ８））、輝石（（Ｃａ，Ｍｇ，Ｆｅ２＋，Ｆｅ３＋，Ａｌ，Ｔｉ）２［（Ｓｉ，Ａｌ）２Ｏ６］）、カンラン石（（Ｆｅ，Ｍｇ）２ＳｉＯ４）等が挙げられる。
【００３８】
≪３．放射線遮蔽方法≫
本実施の形態に係る放射線遮蔽方法は、上述した放射線遮蔽剤を用いて、放射線を遮蔽する方法である。放射線の発生源と、防護の対象である人や物との間に、放射線遮蔽剤を配置することにより、放射線の発生源から発生される放射線が、防護の対象に照射され、防護の対象が被ばくすることを防止することができる。
【実施例】
【００３９】
以下、本発明の実施例を示して、本発明をさらに詳細に説明するが、本発明は、この実施例に何ら限定されるものではない。
【００４０】
原料として、元素の構成比が、下記表１に示す組成のものを用いた。
【００４１】
【表１】
2018066584.tif 000003
【００４２】
原料を大気下、加熱炉で溶融させた後、所定の速度で原料を引張り、繊維径１２μｍの繊維を得た。
【００４３】
その後、繊維（糸）から生地を織りその生地同士を圧着するか、又は糸をウール状にして圧着し、厚さを調節して、縦３ｃｍ、横３ｃｍ、厚さ０．１〜３８ｃｍの板状の放射線遮蔽剤を得た。
【００４４】
放射線源として、密封小線源（グリーンナイズ製Ｃｓ１３７４０１、セシウム１３７）を用いた。放射線源から、放射線の照射方向に３ｃｍ間隔を空けて、放射線源と放射線遮蔽剤の面を対向させるように配置した。また、放射線検出器を、放射線遮蔽剤を隔てて、放射線源と対向するように、且つ放射線検出器、放射線遮蔽剤及び放射線源が一直線上になるように配置した。放射線検出器は、放射線遮蔽剤の放射線検出器側の表面に当接するように配置した。
【００４５】
放射線源から約６６０ｋｅＶのガンマ線を照射し、放射線遮蔽率が、１％、５％、１０％、２５％、５０％、９０％となる放射線遮蔽剤の厚さ（ｃｍ）を測定した。なお、放射線遮蔽率（Ｙ）は、以下の（１）式を用いて計算した。（１）式において、Ｘは、放射線遮蔽剤の厚さ（ｃｍ）である。
Ｙ＝１００−９８．３×ｅｘｐ（−（Ｘ−０．１）／１５．８）    ・・・（１）
【００４６】
表２に、本実施例において得られた放射線遮蔽剤の各放射線遮蔽率における、放射線遮蔽剤の厚さ（ｃｍ）を示す。
【００４７】
【表２】
2018066584.tif 000004
【００４８】
また、図１は、本実施例において得られた放射線遮蔽剤の放射線遮蔽率と放射線遮蔽剤の厚さとの関係を示すプロットである。図２においては、比較の対象として、ガラスファイバー（セントラルグラスファイバー社製、チョップドグラスファイバー）及びカーボンファイバー（トラスコ中山社製、チョップドカーボンファイバー）を用いて同様の操作を行った例についても示す。
【００４９】
図２から、ＳｉＯ２と、Ａｌ、Ｆｅ及びＭｇからなる群から選択される１以上の元素と、を含む繊維からなる材料は、放射線遮蔽能を有することが分かった。このような放射線遮蔽能は、ガラスファイバー及びカーボンファイバーを用いた場合には、見られなかった。
【図１】
2018066584.tif 000005
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
放射線遮蔽剤であって、
ＳｉＯ２と、
Ａｌ、Ｆｅ及びＭｇからなる群から選択される１以上の元素と、
を含む繊維からなり、
前記放射線遮蔽剤に含まれるＡｌ、Ｆｅ及びＭｇの含有量の和は、前記放射線遮蔽剤に含まれる全金属元素に対し、５０質量％以上である
放射線遮蔽剤。
【請求項２】
ＳｉＯ２と、Ｆｅ元素と、を含む繊維からなる放射線遮蔽剤。
【請求項３】
前記放射線遮蔽剤に含まれる全金属元素の含有量は、前記放射線遮蔽剤の総量に対し、１０質量％以上４５質量％以下である
請求項１又は２に記載の放射線遮蔽剤。
【請求項４】
前記放射線遮蔽剤に含まれるＳｉＯ２の含有量は、前記放射線遮蔽剤の総量に対し、３０質量％以上７０質量％以下である
請求項１乃至３のいずれか１項に記載の放射線遮蔽剤。
【請求項５】
前記放射線遮蔽剤に含まれるＡｌ、Ｆｅ及びＭｇからなる群から選択される１以上の元素の少なくとも一部が酸化物として存在する
請求項１乃至４のいずれか１項に記載の放射線遮蔽剤。
【請求項６】
放射線遮蔽部材であって、
請求項１乃５のいずれか１項に記載の放射線遮蔽剤を、前記放射線遮蔽部材の質量に対し、３質量％以上含む
放射線遮蔽部材。
【請求項７】
請求項６に記載の放射線遮蔽部材を用いて、放射線を遮蔽する
放射線遮蔽方法。
【手続補正３】
【補正対象書類名】明細書
【補正対象項目名】００２０
【補正方法】変更
【補正の内容】
【００２０】
一実施形態において、Ａｌ、Ｆｅ及びＭｇの含有量の和は、例えば、放射線遮蔽剤に含まれる全金属元素の総量に対し、５０質量％以上であることが好ましく、５５質量％以上であることがより好ましく、６０質量％以上であることがさらに好ましい。Ａｌ、Ｆｅ及びＭｇの含有量の和が、所要量以上であることにより、放射線遮蔽剤の放射線遮蔽能をより高めることができる。ただし、要求される放射線遮蔽能力次第で、Ａｌ、Ｆｅ及びＭｇの含有量の和は、全金属元素の総量に対し、５０質量％未満であってもよい。ここで、放射線遮蔽剤（繊維）や原料中に含まれる元素の量は、測定対象を室温下で、日本電子製走査型電子顕微鏡ＪＳＭ−５６００）を用いて、エネルギー分散型Ｘ線マイクロアナライザーで測定した元素の量をいうものとする。
【手続補正書】
【提出日】平成29年8月30日(2017.8.30)
【手続補正１】
【補正対象書類名】特許請求の範囲
【補正対象項目名】全文
【補正方法】変更
【補正の内容】
【特許請求の範囲】
【請求項１】
放射線遮蔽剤であって、
少なくとも、ＳｉＯ２、Ａｌ、Ｆｅ及びＭｇを含み、径が２μｍ以上１２０μｍ以下である繊維からなり、
前記放射線遮蔽剤に含まれるＡｌ、Ｆｅ及びＭｇの含有量の和は、前記放射線遮蔽剤に含まれる全金属元素に対し、５０質量％以上であり、
前記放射線遮蔽剤に含まれるＳｉＯ２の含有量は、前記放射線遮蔽剤の総量に対し、３０質量％以上７０質量％以下であり、
前記放射線遮蔽剤に含まれるＳｉ、Ａｌ、Ｆｅ、Ｍｇ及びＯ以外の元素の総量は、前記放射性遮蔽材の総量に対し、２０質量％以下であり、
前記放射線遮蔽剤に含まれるＡｌ、Ｆｅ及びＭｇからなる群から選択される１以上の元素の少なくとも一部が酸化物として存在する放射線遮蔽剤。
【請求項２】
前記放射線遮蔽剤に含まれる全金属元素の含有量は、前記放射線遮蔽剤の総量に対し、１０質量％以上４５質量％以下である請求項１に記載の放射線遮蔽剤。
【請求項３】
放射線遮蔽部材であって、
請求項１又は２のいずれか１項に記載の放射線遮蔽剤を、前記放射線遮蔽部材の質量に対し、３質量％以上含む放射線遮蔽部材。
【請求項４】
請求項３に記載の放射線遮蔽部材を用いて、放射線を遮蔽する放射線遮蔽方法。